한편 , 분자량 이 300 , 000 만 이 고 유리 전이 온도 가 - 68 ℃ 인 아크릴 계 점착 용액 100 g 에 실리콘 계 커플링 제 로서 1 -( 3 - 글 리시 독시 프로필 ) - 1 , 1 , 3 , 3 , 3 - 펜 타 메틸 디 실록 산 0 . 5 g 및 γ - 글리 시독 시프 로 필 트리 메 톡 시실 란 0 . 1 g 을 첨가 하 고 1 시간 동안 상온 에서 균일 하 게 혼합 하 여 제 2 점착제 조성 용액 을 제조 하 였 다 . 이어서 , 상기 지지 기재 를 뒤집 어 제 1 점착제 층 이 형성 된 지지 기재 의 면 의 타면 에 제 2 점착제 조성 용액 을 건 조막 의 두께 가 25 ㎛ 가 되 도록 코팅 하 였 다 . 이어서 , 이 를 건조 하 여 제 2 점착제 층 을 형성 한 다음 , 제 2 점착제 층 상 에 접착력 이 40 g / 25 ㎜ 인 이 형 필름 을 라미 네 이 션 시켰 다 . 이 로써 , 지지 기재 를 중심 으로 양면 에 점착 층 이 형성 된 양면 점착 필름 이 완성 되 었 다 .